Brevet FR2711984A1 — publié le 19950512

L'invention concerne un procédé pour la fabrication, notamment in situ de mortier et micro béton auto-niveZant EZZe concerne donc un additif spécifique qui, méZangé au ciment et aux matières inertes entrant dans la composition de ces bétons, a la propriété de rendre à ce dernier une rhéologie telle que l'on peut couler ces bétons à l'aide d'une pompe sans aucune ségrégation et obtenir une mise en place parfaite en ce qui concerne la planéité. Le procédé de la présente invention permet entre autre d'obtenir des chapes sur des superficies assez importantes sans retrait plastique aux premiers âges par rapport à un béton classique, Z'additif permet d'améZiorer d'une façon importante la durée de prise. Ce procédé nouveau permet en tout autre chose de pouvoir circuler sur la chape ainsi réaZisée trois heures aprés sa mise en place pour des températures de l'ordre de vingt quatre degrés, et Z'on pourra de ce fait réaliser des chapes de grande superficie et Zes surfacer dans la journée à Z'aide de tous Zes instruments connus. Le procédé selon l'invention est caractèrisé essentieZZement en ce qu'avant d'être transformé en chape propre à être conformée en élément d'utilsation, le ciment constitutif additionné de préférence de ses ingrédients minéraux conventionnels voire de tout autre produit approprié et mélangé avec au moins une dose d'additif. Cet ensemble de corps étant dispersé au moyen de matériel connu teZ que bétonnière, camion toupie etc... Le procédé teZ que décrit offre la particularité de pouvoir être pratiqué dans des matériels courants selon des méthodes opératoires simples par une main d'oeuvre spécia- Zisée ou non, en d'autre termes de pouvoir être exécuté avec de bons résultats en tout endroit courant convenable voire in situ sur Zes chantiers même. Ce procédé seZon l'invention permet entre autre une mise hors d'eau trois heures aprés. La chape pourra etre surfacée par tous moyens manuels ou mécaniques connus. Par ail leur, Ze procédé selon Z'invention permet dans certains cas si nécessaire de disposer des méZanges variés de matières inertes teZZes que sable de zéro à cinq miZZimètres et de graviZZons de cinq à quinze millimètres pouvant ainsi constituer des courbes granulaires différentes suivant Zes épaisseurs de chape à réaliser variant de un centimètre à quinze centimètres, voire meme plus Si nécessaire. A titre de mode de réalisation, Z'invention va être décrite plus en détail à Z'aide des exemples ci-aprés qui ne seraient en aucun cas limités de si peu que ce soit la portée de ladite invention. Cette description porte dans un premier temps sur la fabrication de l'addi- tif ainsi que sa composition. EXEMPLE 1 Fabrication de Z'additif : - 4 parties de Latex émulsion, - 0,15 parties de Cellulose, - 0,10 parties de Dodécylbenzène, - 0,6 parties de Glycérol, - 0,7 parties de Résine d'acétate et de versatate de vinyle, - 0,05 parties d'Anti-mousse, - 4 parties d'Eau, - au moins une Triéthanolamine. Tous ces produits sont placés dans un récipient usueZ et mélangés sous forte agitation environ quinze minutes et l'on obtient ainsi une émulsion qui, méZangée au ciment et matières inertes va donner naissance au mortier et micro béton auto-nivelant. EXEMPLE 2 Dans un camion toupie on malaxe : miZ sept cent kiZos de sable de diamètre zéro cinq à cinq millimètres, quatre cents kiZos de ciment, quatre litres d'additif de Z'exem- pie numéro un et environ deux cents cinquante litres d'eau par mètre cube, on obtient ainsi, aprés agitation un mortier auto-niveZant ayant une trés bonne rhéoZogie permettant un étalement facile. EXEMPLE 3 Dans un camion toupie on mélange : mi2 deux cent cinquante kiZos de sable de zéro cinq à cinq milimètres, quatre cents cinquante kiZos de graviers de cinq à quinze miZZimètres, quatre cents kilos de ciment et environ deux cents cinquante litres d'eau, on obtient comme dans l'exemple deux Zes mêmes caractèristiques. IZ est à noter que suivant les résistances mécaniques que l'on désire obtenir la quantité de ciment pour un mètre cube de produit fini peut varier de trois cents à six cents kiZos. REVENDICATIONS Procédé pour la fabrication, notamment in situ de mortier ou micro béton auto-nivelant, procédé au cours duquel on malaxe en présence d'eau, du ciment et de préférence d'autres ingrédients de base tels notamment des composés minéraux comme du sable et du gravier, puis on conforme le méZange obtenu jusqu'à obtenir une rhéoZogie telle que ce dernier se coulpe comme un fZuide Caractérisé par Ze fait qu'on met en contact le sus-dit méZange avec une dispertion acqueuse contenant au moins un Latex en émulsion, d'au moins une Cellulose, d au moins un Dodécylbenzéne, d'au moins un Glycérol, d'eu moins une Triétanolamine, d'au moins une Résine d'acétate et de versatate de vinyle et d'au moins un anti-mousse